(57)【要約】【課題】軽量で、しかも優れた外観を有する管状体を提供すること。【解決手段】母材と強化材とを含む部材本体の、母材と強化材とが混在する外側面を、面一の鏡面状に形成してなることを特徴とする。【選択図】図２
2006217921.tif 000002
【特許請求の範囲】
【請求項１】
母材と強化材とを含む部材本体の、母材と強化材とが混在する外側面を、面一の鏡面状に形成してなることを特徴とする管状体。
【請求項２】
母材と強化材とが混在する外側面は、合成樹脂と強化繊維を有するとともに、凹凸形状を有し、この凹凸形状を保持しつつ合成樹脂と強化繊維とを面一の鏡面状に形成してなることを特徴とする請求項１に記載の管状体。
【請求項３】
母材と強化材とを含む部材本体の、母材と強化材とが混在する外側面、または硬質部分と軟質部分とを含む部材本体の、硬質部分と軟質部分とが混在する外側面を、化学研磨法により弾性研磨部材を当接して研磨することにより、面一の鏡面状に形成することを特徴とする管状体の製造方法。
【請求項４】
合成樹脂と強化繊維とを含む部材本体の、合成樹脂と強化繊維とが混在し、凹凸形状を有する外側面を、ケミカル・バフ研磨法により、凹凸形状を保持しつつ、合成樹脂と強化繊維とを面一の鏡面状に形成することを特徴とする管状体の製造方法。
【発明の詳細な説明】
【技術分野】
【０００１】
本発明は、管状体及びその製造方法に係り、特に、釣り用品、ゴルフ用品、スキー用品、テニス用品を含む釣り・スポーツ用品用部材及びその製造方法に関する。
【背景技術】
【０００２】
釣り用品や、ゴルフ用品、スキー用品、テニス用品等のスポーツ用品には、その機能や特性を向上させると共に、その強度を維持しつつ、軽量化を図る傾向にある。
【０００３】
一方、上記釣り用品やスポーツ用品には、使用者の趣味に訴えるために、様々な装飾が施される。このため、これらの部材には、優れた外観を示すように、種々の塗装等が施される。近年、釣り用品やスポーツ用品の軽量化に伴い、部材重量における塗装層の割合が大きくなってきている。具体的には、釣り竿においては、竿管重量における塗装層の重量が５〜１０％以上を占める程度に上がってきている。このため、塗装層や装飾層は、上述した釣り用品やスポーツ用品の軽量化を妨げる大きな原因となっている。
【０００４】
従来の、軽量化と強度の向上を図った技術として、特許文献１に開示されているものがある。これは、強化繊維に合成樹脂を含浸させた繊維強化合成樹脂プリプレグを巻装した竿管表面に、樹脂が露出する部分と連続した強化繊維が露出する部分とを形成した釣竿に係る技術である。このようにして、部材の軽量化と強度の向上を図ることが出来る。
【０００５】
例えば、図８に示すように、軸長方向繊維層４３上に周方向繊維層４４を設けることにより構成され、それぞれの繊維層４３，４４は、強化繊維４５に樹脂４６を含浸してなる釣竿では、その外側面は粗表面であって、光は乱反射してしまう。そのため、外観がわるく、厚い塗装が必要となる。
【０００６】
また、図９に示すように、表面をサンダーベルト等により研磨すると、軟質の樹脂４６の部分が大きく削られ、凹部４７が形成されるとともに、硬質の強化繊維４５が凸部４８となり、しかもその表面は粗面となる。このように、表面を研磨したとしても、優れた外観は得られない。
【特許文献１】特開平６−３２７３８０号公報
【発明の開示】
【発明が解決しようとする課題】
【０００７】
従って、これまでの技術では、軽量化・強度の向上と外観の向上とを両立させることは、困難であった。本発明はかかる点に鑑みてなされたものであり、軽量で、しかも優れた外観を有する管状体を提供することを目的とする。
【課題を解決するための手段】
【０００８】
本発明者らは、母材と強化材とが混在する外側面を有する釣り・スポーツ用品用部材につき、鋭意研究を重ねた結果、外側面を面一に鏡面状に形成することにより、軽量化を図ることが出来るとともに、装飾性が向上することを見出し、本発明をなすに至った。
【０００９】
即ち、本発明（請求項１）は、母材と強化材とを含む部材本体の、母材と強化材とが混在する外側面を、面一の鏡面状に形成してなることを特徴とする管状体を提供する。
【００１０】
また、本発明（請求項２）は、上記管状体（請求項１）において、母材と強化材とが混在する外側面は、合成樹脂と強化繊維を有するとともに、凹凸形状を有し、この凹凸形状を保持しつつ合成樹脂と強化繊維とを面一の鏡面状に形成してなることを特徴とする管状体を提供する。
【００１１】
また、本発明（請求項３）は、母材と強化材とを含む部材本体の、母材と強化材とが混在する外側面、または硬質部分と軟質部分とを含む部材本体の、硬質部分と軟質部分とが混在する外側面を、化学研磨法により弾性研磨部材を当接して研磨することにより、面一の鏡面状に形成することを特徴とする管状体の製造方法を提供する。
【００１２】
また、本発明（請求項４）は、合成樹脂と強化繊維とを含む部材本体の、合成樹脂と強化繊維とが混在し、凹凸形状を有する外側面を、ケミカル・バフ研磨法により、凹凸形状を保持しつつ、合成樹脂と強化繊維とを面一の鏡面状に形成することを特徴とする管状体の製造方法を提供する。
【００１３】
本発明において、「鏡面状」とは、鏡やレンズのように光を特定方向に反射するような面はもちろんのこと、必ずしもこれらに限らず、表面に光沢を生ずる程度の平滑な状態をも意味する語である。
【００１４】
鏡面状に形成した面の表面粗さは、好ましくは１μｍ以下であり、より好ましくは０．５μｍ以下である。更によりきれいな鏡面状表面を得るには、０．２μｍ以下であるのが最も好ましい。
【００１５】
表面粗さは、ＪＩＳＢ０６０１に規定する測定法により測定される。表面の山と谷が連続している場合には、１０点平均粗さＲｚにより測定する。また、表面の山と谷の数が少なく、Ｒｚにより測定しにくい場合には、Ｒｙを用いることも可能である。
【００１６】
なお、本発明の釣り・スポーツ用品用部材の表面の形状は任意であり、芯金に合成樹脂を含浸させた繊維強化プリプレグを巻回し、緊締テープで緊締し、加熱成形したときに発生するテープ跡である凹凸形状を残したり、成形型の外形や機械加工等により凹凸や模様等を形成し、これらの表面を鏡面状にすると、一層好ましい外観にすることが出来る。
【００１７】
また、本発明において、「面一」とは、物性の異なる材料または性質が混在する表面の両部分にわたって平滑さが保たれていることを意味する。例えば、「面一の鏡面状に形成」とは、研磨により硬度の高い部分のみが山になったり、硬度の低い部分のみが谷になったりすることなく、どの部分も平滑となっていることを意味する。
【００１８】
本発明において、鏡面状の表面は、化学研磨法、特にケミカル・バフ（ＣＢ）研磨法により研磨することにより形成することが出来る。また、スポンジ研磨法とケミカル・バフ研磨法との組合せにより行うことも可能である。
【００１９】
ケミカル・バフ研磨法とは、研磨助剤の化学的な作用による化学研磨と、物理的研磨力を生かしたバフ研磨とを複合させた湿式研磨法である。このケミカル・バフ研磨法では、弾性研磨部材として、適量の研磨剤を、フェルト、麻等の不織布、織布、または軟質の発泡体等に含浸させたものが用いられる。ここでいう適量とは、経済性、作業性、研磨力等を考慮すると、１０〜１００ｃｃ／分が望ましい。
【００２０】
本発明では、特に、低い樹脂含量または高い繊維体積比率の繊維層にケミカル・バフ研磨法を施すことにより、極めて優れた外観を得ることが出来る。ケミカル・バフ研磨法により優れた外観を提供する繊維層中の繊維の体積比Ｖｆは、５５％以上であり、６０％以上であることが好ましく、６５〜９０％であることがより好ましい。また、研磨した表面の（表面から見たときの）繊維体積比Ｖｆ´は、７０％以上、好ましくは８０％以上、更に好ましくは８５％以上にするとよい。
【００２１】
このように、高い繊維体積比率の繊維層とケミカル・バフ研磨法との組合せにより、塗装をすることなく素材のみでも優れた外観を得ることが出来、更に軽量化を図ることが出来る。素材のみで塗装を施さないことにより、傷が付きにくいという効果も得られる。
【００２２】
なお、ケミカル・バフ研磨法を施す繊維層の樹脂含量が低ければ低い程、特に３０重量％以下の樹脂含量の繊維層の場合に、優れた光沢の表面を得ることが可能である。
【００２３】
ケミカル・バフ研磨法では、被研磨体および弾性研磨部材を回転させながら研磨を行うが、それらの回転数は、被研磨体が３０〜１２０回転／分、弾性研磨部材のホイールが３５０回転／分程度である。
【００２４】
なお、研磨は、被研磨体表面を荒らした状態で行っても、荒らさなくてもよい。被研磨体表面を荒らす場合には、まず最初に、＃２４０〜＃８００程度の不織布研磨材等で粗研磨を行った後、＃２０００〜＃８０００程度の不織布研磨材等で研磨を施し、その後、ケミカル・バフ研磨法による研磨を行うのが好ましい。このように、段階的に研磨目を微細にしていく複数工程の研磨により、能率的に所望の鏡面状の表面を得ることが出来る。
【発明の効果】
【００２５】
本発明の管状体は、母材と強化材とを含む部材本体の、母材と強化材とが混在する外側面、または硬質部分と軟質部分とを含む部材本体の、硬質部分と軟質部分とが混在する外側面が、面一の鏡面状に形成されているため、強度または硬度を維持しつつ、軽量であるとともに、優れた外観をも有している。
【００２６】
また、面一の鏡面状に形成された表面に更に薄い薄膜を形成することにより、重量の増加を防止しつつ、更に優れた外観を得ることが出来る。更に、本発明の釣り・スポーツ用品用部材の製造方法によると、化学研磨法、特にケミカル・バフ研磨法を用いることにより、強度または硬度を維持しつつ、軽量であるとともに、優れた外観をも有する釣り・スポーツ用品用部材を、効率良く製造することが可能である。
【発明を実施するための最良の形態】
【００２７】
以下、本発明の種々の実施の形態について、図面を参照してより具体的に説明する。
【００２８】
（第１の実施形態）
図１は、本発明の一実施形態に係る釣り・スポーツ用品用部材の、部材本体をなす管状体の斜視図である。管状体１は、炭素繊維、ガラス繊維、アルミナ繊維、アラミド繊維等の強化繊維にエポキシ樹脂、フェノール樹脂、ポリエステル等の合成樹脂やＡｌ、Ｍｇ等の金属等のマトリクス材料を含浸させた繊維強化プリプレグ（ＦＲＰ）、繊維強化金属（ＦＲＭ）、または粒子や短繊維等の強化材を含有する成型体により構成されている。なお、管状体１の形状・寸法は、特に制限されない。
【００２９】
図２は、ＦＲＰからなる管状体１の一部の断面図である。図２に示すように、管状体１は、周方向繊維層２上に軸長方向繊維層３を設け、更にその上に周方向繊維層４を設けることにより構成される。それぞれの繊維層２〜４は、強化繊維部分５と樹脂部分６とからなり、周方向繊維層４の表面は、面一に鏡面状とされている。即ち、周方向繊維層４の表面の強化繊維部分５も樹脂部分６も、ともに平滑または鏡面とされている。
【００３０】
以上のように構成される管状体１において、周方向繊維層２の樹脂含量は、好ましくは４０重量％以下、より好ましくは３５重量％以下であり、軸長方向繊維層３の樹脂含量は、好ましくは２４重量％以下、より好ましくは２２重量％以下であり、周方向繊維層４の樹脂含量は、好ましくは４０重量％以下、より好ましくは３５重量％以下である。
【００３１】
なお、樹脂含量が多い周方向繊維層２の層厚と周方向繊維層４の層厚の和は、全層厚の和の１／３であるのが好ましく、１／４以下であるのがより好ましい。即ち、大部分が樹脂含量の少ない軸長方向繊維層３により構成されるのが好ましい。
【００３２】
図２に示す管状体１は、次のようにして製造することができる。例えば、繊維強化プリプレグを巻回して、周方向繊維層２、軸長方向繊維層３、および周方向繊維層４を順次形成した後、周方向繊維層４の表面を強化繊維部分５が露出するように研磨する。このとき、強化繊維５の表面はかなり粗い状態となる。次いで、この管状体１の表面を、ケミカル・バフ研磨法により研磨する。
【００３３】
研磨は、最初にスポンジ研磨法を施し、次いでケミカル・バフ研磨法により行う。スポンジ研磨法は、＃１２００の研磨材で４〜５回通し、次いで＃１５００の研磨材で４〜５回通すことにより行う。ケミカル・バフ研磨法は、フェルト回転数３５０ｒｐｍで、約２０分間の研磨時間で行う。
【００３４】
このようにして、強化繊維部分５が露出した状態で、強化繊維部分５も樹脂部分６も面一の鏡面状に形成された面を得ることが出来る。面一の鏡面状に形成された研磨面を有する周方向繊維層４における強化繊維部分５の体積比Ｖｆは、５５％以上であるのが好ましい。このように、周方向繊維層４中の強化繊維部分５の割合を高くすることにより、研磨により優れた外観を得ることが可能である。なお、周方向繊維層４における強化繊維部分５の体積比Ｖｆは、周方向繊維層４の研磨面に現われる強化繊維部分５と樹脂部分６の単位面積における面積比を算出することにより、求めることが出来る。
【００３５】
このように、管状体の外側面を、体積比が多い強化繊維が密着した状態で平滑に研磨し、面一の鏡面状に形成することにより、軽量であるとともに、優れた外観をも有する釣り・スポーツ用品用部材を得ることが出来る。
【００３６】
（第２の実施形態）
図３は、本発明の他の実施形態に係る釣り・スポーツ用品用部材を示す断面図である。図３において、管状体１は、第１の実施形態で用いたものと同様であり、その説明は省略する。
【００３７】
この実施形態に係る釣り・スポーツ用品用部材では、面一の鏡面状に形成された管状体１の表面に、１０μｍ以下の厚さの薄膜７が形成されている。この薄膜７は、単層でも複数層でもよいが、複数層の場合には合計で１０μｍ以下であれば、軽量化を図ることが出来、比強度を向上させることが可能である。
【００３８】
薄膜７を構成する材料としては、Ｃｒ，Ｎｉ，Ｔｉ，Ａｌ等の金属、ＴｉＯ2，ＳｉＣ等のセラミックス等を挙げることができる。例えば、薄膜７の材料として前記金属やセラミックスを用いることにより、部材全体に光輝性を付与することができ、前記材料からなる薄膜７により本体を隠蔽することができ、外観を向上させると共に、本体を紫外線から保護できる。また、特に、薄膜７の厚さを数μｍ以下にすることにより、干渉色を得ることができる。
【００３９】
薄膜７を形成する方法としては、薄膜の厚さ等を考慮すると、イオンプレーティング、スパッタリング等の物理的蒸着法、塗装法、メッキ法等を用いることができる。
【００４０】
このように、面一の鏡面状に形成された管状体１の表面に、１０μｍ以下の厚さの薄膜７を形成することにより、重量を増加させることなく、管状体１の表面の保護とともに、装飾性の向上を図ることが出来る。特に、管状体１の表面は面一の鏡面状に形成されているため、極薄の薄膜７により、光反射が一層顕著となるとともに、素地の鏡面を表した優れた美観の外観を得ることが出来る。
【００４１】
図３では、管状体１上に直接薄膜７を形成した場合について説明しているが、本実施形態はこれに限定されず、管状体１上に、シリコン酸化膜等の非電食層、金属層や合成樹脂からなるバインダー層等の中間層を介して薄膜７を形成した場合にも適用することができる。また、管状体１上に直接または中間層を介して薄膜７を形成し、さらにその上にＴｉＯ２、ＴｉＮ等をイオンプレーティングにより被着してなる着色層、ＳｉＯ等をイオンプレーティングにより被着してなる保護層、ＴｉとＳｉのような少なくとも２つの元素をイオンプレーティングにより同時に被着してなる混合（化合）層等を形成しても良い。さらに、最外層に透明または半透明状の金属、セラミックス、または合成樹脂等からなる保護層を形成しても良い。
【００４２】
（第３の実施形態）
図４は、本発明の他の実施形態に係る釣り・スポーツ用品用部材の、ＦＲＰからなる管状体の一部の断面図である。図４において、管状体は、軸長方向繊維層１３上に周方向繊維層１４を設けることにより構成され、それぞれの繊維層１３，１４は、強化繊維部分１５と樹脂部分１６とからなる。
【００４３】
周方向繊維層１４の表面は、テープピッチの目残りの凹凸形状となっている。即ち、周方向繊維層１４の表面には凹部１４ａと凸部１４ｂとがあり、いずれの表面も強化繊維部分１５が露出している。露出する強化繊維部分１５と樹脂部分１６とは、いずれも面一に鏡面状に形成されている。この場合、露出する強化繊維部分１５の大部分が平滑であり、かつ繊維の１／２程度以下の範囲で研磨されている。即ち、表面のみのわずかな量が研磨されている。
【００４４】
このように、強化繊維が露出した状態で面一の鏡面状に形成することにより、軽量であるとともに、優れた外観をも有する釣り・スポーツ用品用部材が得られる。特に、表面がテープピッチの目残りの凹凸形状を有し、凹部および凸部のいずれもが平滑な鏡面状の表面を有しているため、装飾性に優れた釣り・スポーツ用品用部材を得ることが出来る。
【００４５】
なお、管状体の繊維層、特に周方向繊維層１４中の強化繊維部分１５の比率をＶｆ５５％以上、好ましくは６０％以上、更に好ましくは６５〜９０％にするのがよい。これらの範囲のＶｆは、周方向繊維層１４（表面層）の場合、軸長方向繊維層１３との界面部分を除く、周方向繊維層１４内における値である。また、研磨した表面の（表面から見たときの）強化繊維部分の比率Ｖｆ´は、７０％以上、好ましくは８０％以上、更に好ましくは８５％以上にするとよい。
【００４６】
（第４の実施形態）
図５は、本発明の他の実施形態に係る釣り・スポーツ用品用部材の、ＦＲＰからなる管状体の一部の断面図である。図５において、管状体は、繊維層の合成樹脂の比率を更に高くしたことを除いて、第３の実施形態で用いたものと同様である。
【００４７】
このように、繊維層の合成樹脂の比率を高くすることにより、特に凸部に合成樹脂のみからなる領域１４ｃを形成することが出来、第３の実施形態とは異なる美観を示す釣り・スポーツ用品用部材を得ることが出来る。
【００４８】
（第５の実施形態）
図６は、本発明の他の実施形態に係る釣り・スポーツ用品用部材の管状体の表面部分を示す断面図である。図６において、管状体表面は、硬質部分または強化部分２１と、軟質部分または母材部分２２とから構成され、表面が面一の鏡面状に形成されている。なお、図では、硬質部分または強化部分２１と軟質部分または母材部分２２とが規則的に配列されているが、両者がランダムに混在していてもよい。
【００４９】
具体例としては、粒子を含有する塗料を塗布することにより形成された塗膜、粒子や短繊維等を含有する成型体等が挙げられる。このように、硬質部分または強化部分と軟質部分または母材部分とが露出した状態で面一の鏡面状に形成することにより、軽量であるとともに、優れた外観をも有する釣り・スポーツ用品用部材を得ることが出来る。
【００５０】
（第５の実施形態）
図７は、本発明の他の実施形態に係る釣り・スポーツ用品用部材の管状体の一部の断面図である。図７において、管状体３１は、強化材を混入した合成樹脂成型体、又は強化材を混入した金属成型体であり、その表面は、凹凸状とされている。凹部３２および凸部３３は、いずれも面一の鏡面状に形成されている。
【００５１】
このように、強化材が露出した状態で面一の鏡面状に形成することにより、軽量であるとともに、優れた外観をも有する釣り・スポーツ用品用部材を得ることが出来る。
【００５２】
なお、強化材を混入しない合成樹脂成型体の表面を凹凸状に形成し、凹部および凸部を面一の鏡面状に形成することも可能である。更に、成型体とせずに、強化材を混入した、または混入しない合成樹脂の被膜を形成し、この被膜表面を面一の鏡面状に形成しても、優れた外観を有する釣り・スポーツ用品用部材を得ることが出来る。更にまた、かかる被膜上に、第２の実施形態で用いた薄膜を形成することも可能である。
【図面の簡単な説明】
【００５３】
【図１】本発明の一実施形態に係る釣り・スポーツ用品用部材を示す斜視図。
【図２】本発明の一実施形態に係る釣り・スポーツ用品用部材を示す断面図。
【図３】本発明の他の実施形態に係る釣り・スポーツ用品用部材を示す断面図。
【図４】本発明の他の実施形態に係る釣り・スポーツ用品用部材を示す断面図。
【図５】本発明の他の実施形態に係る釣り・スポーツ用品用部材を示す断面図。
【図６】本発明の他の実施形態に係る釣り・スポーツ用品用部材を示す断面図。
【図７】本発明の他の実施形態に係る釣り・スポーツ用品用部材を示す断面図。
【図８】従来の釣り・スポーツ用品用部材を示す断面図。
【図９】従来の釣り・スポーツ用品用部材を示す断面図。
【符号の説明】
【００５４】
１，３１…管状体、
２，４，１４，４４…周方向繊維層、
３，１３，４３…軸長方向繊維層、
５，１５，４５…強化繊維部分、
６，１６，４６…樹脂部分、
７…薄膜、
１４ａ，３２…凹部、
１４ｂ，３３…凸部
１４ｃ…樹脂領域
２１…硬質部分
２２…軟質部分。
【図１】
2006217921.tif 000003
【図２】
2006217921.tif 000004
【図３】
2006217921.tif 000005
【図４】
2006217921.tif 000006
【図５】
2006217921.tif 000007
【図６】
2006217921.tif 000008
【図７】
2006217921.tif 000009
【図８】
2006217921.tif 000010
【図９】
2006217921.tif 000011